(57)【要約】      （修正有）【課題】脂溶性界面活性剤で被覆された磁性ナノ結晶と脂溶性薬剤から構成される、薬物送達システム等に応用可能な、自己会合型の磁性脂質ナノ粒子の製造方法の提供。【解決手段】脂溶性界面活性剤で被覆した磁性ナノ結晶を脂溶性有機溶媒に分散させることにより脂溶性磁性流体を調整し、該磁性流体に両親媒性薬剤、脂溶性薬剤等を溶解させ、さらに水溶液等を添加し、機械的分散法によりｗａｔｅｒ  ｉｎ  ｏｉｌ型の逆ミセルを得る。逆ミセルに急速かつ強力な減圧を行うことにより、脂溶性有機溶媒を除去し、磁性ナノ結晶を被覆する脂溶性界面活性剤の疎水基と両親媒性薬剤の疎水基間、若しくは該脂溶性界面活性剤の疎水基と脂溶性薬剤の疎水基間の疎水性相互作用により自己会合型磁性脂質ナノ粒子を得る。【選択図】図１
2010053113.tif 000002
【特許請求の範囲】
【請求項１】
（Ａ）脂溶性界面活性剤で被覆した磁性ナノ結晶を脂溶性有機溶媒に分散させることにより脂溶性磁性流体を得る工程；（Ｂ）該磁性流体に、両親媒性薬剤および脂溶性薬剤、若しくは両親媒性薬剤のみ、若しくは脂溶性薬剤のみ、の何れかを溶解し混合物を得る工程；（Ｃ）該混合物に水、若しくは水溶性薬剤溶液を添加したのち、機械的分散により、均一に分散した混合物を得る工程；（Ｄ）該分散混合物から、脂溶性有機溶媒の除去により、磁性ナノ結晶を被覆する脂溶性界面活性剤の疎水基と両親媒性薬剤の疎水基間、若しくは該脂溶性界面活性剤の疎水基と脂溶性薬剤の疎水基間の疎水性相互作用による自己会合を促し、両親媒性薬剤、若しくは脂溶性薬剤の親水基をナノ粒子の最外層に表出させることにより、ナノ粒子に親水性を付与し、水溶液中で分散性の高い自己会合型磁性脂質ナノ粒子を得る自己会合型磁性脂質ナノ粒子の製造方法。
【請求項２】
前記脂溶性磁性流体、上記両親媒性薬剤及び上記脂溶性薬剤の量及び比率、又は反応温度を変化させることにより自己会合型磁性脂質ナノ粒子を得る、請求項１に記載の自己会合型磁性脂質ナノ粒子の製造方法。
【請求項３】
前記機械的分散には、剪断場、凝集体同士の高速衝突、媒体との衝突、若しくはそれらの組み合わせにより行われる、請求項１から２のいずれか１項に記載の自己会合型磁性脂質ナノ粒子の製造方法。
【請求項４】
前記脂溶性有機溶媒の除去には、加温、減圧、透析、ゲルろ過、疎水性ビーズ、若しくはそれらの組み合わせを用いる請求項１から３のいずれか１項に記載の自己会合型磁性脂質ナノ粒子の製造方法。
【請求項５】
請求項１から４のいずれか１項に記載の自己会合型磁性脂質ナノ粒子の製造方法により得られた自己会合型磁性脂質ナノ粒子。
【発明の詳細な説明】
【技術分野】
【０００１】  本発明は、自己会合型の磁性脂質ナノ粒子の製造方法に関する。
【背景技術】
【０００２】  最近、医学分野において、磁性ナノ粒子を用いた薬物送達法の開発が行われており、磁気による薬物の病巣部への運搬が期待されている。その状況の中で、出願人は先に、超音波処理および減圧を組み合わせることにより、大幅な省工程が可能な磁性脂質ナノ粒子の製造方法を提案した（特許文献１）。【０００３】  脂質を主原料とするナノ粒子は、（１）脂質の選択により毒性を回避することが容易である、（２）ナノ粒子の材料として選択可能な脂質は無数に存在するため、脂質の種類、組み合わせ、及び比率の選択により、薬物送達システムの高性能化が容易である（非特許文献３）、といった特長をもつ。さらに、脂質を主な原料とするナノ粒子により核酸医薬を病巣に送達する遺伝子治療の臨床治験は、これまでも数多く存在する。【０００４】  そのため、磁場により病巣部位に集積可能な磁性脂質ナノ粒子を開発できれば、核酸医薬等の病巣部への安全、迅速、高性能かつ臨床応用可能な次世代薬物送達システムとして利用可能となる。特に、産業利用を考慮すると、自己会合型の磁性脂質ナノ粒子の大量製造法の開発が望まれる。【０００５】  一方、脂溶性界面活性剤で被覆された磁性ナノ結晶を含有する脂溶性磁性流体（特許文献１、非特許文献４）は、１９６０年代のアポロ計画の際に宇宙服の可動部のシール部品等として開発されて以降、各種ダンパーやスピーカーの構成部品、ハードディスクドライブの潤滑用シール部品等として、今日、工業分野において広範に利用されている。【０００６】
【特許文献１】並木  禎尚、並木  珠．遺伝子治療等に利用可能な自己会合型磁性脂質ナノ粒子及びその製造方法．特願２００７−１９８１０４．
【特許文献２】Ｒｅｉｍｅｒｓ，Ｇ．Ｗ．＆  Ｋｈａｌａｆａｌｌａ，Ｓ．Ｅ．Ｐｒｏｄｕｃｔｉｏｎ  ｏｆ  ｍａｇｎｅｔｉｃ  ｆｌｕｉｄｓ  ｂｙ  ｐｅｐｔｉｚａｔｉｏｎ  ｔｅｃｈｎｉｑｕｅｓ．Ｕ．Ｓ．ｐａｔｅｎｔ  ＃ＵＳ３，８４３，５４０（１９７４）．
【非特許文献１】Ｓｃｈｅｒｅｒ，Ｆ．等．Ｍａｇｎｅｔｏｆｅｃｔｉｏｎ：ｅｎｈａｎｃｉｎｇ  ａｎｄ  ｔａｒｇｅｔｉｎｇ  ｇｅｎｅ  ｄｅｌｉｖｅｒｙ  ｂｙ  ｍａｇｎｅｔｉｃ  ｆｏｒｃｅ  ｉｎ  ｖｉｔｒｏ  ａｎｄ  ｉｎ  ｖｉｖｏ．Ｇｅｎｅ  Ｔｈｅｒａｐｙ  ９，１０２−９（２００２）．
【非特許文献２】Ｐｏｖｅｙ，Ａ．Ｃ．等．Ｔｒａｐｐｉｎｇ  ｏｆ  ｃｈｅｍｉｃａｌ  ｃａｒｃｉｎｏｇｅｎｓ  ｗｉｔｈ  ｍａｇｎｅｔｉｃ  ｐｏｌｙｅｔｈｙｌｅｎｅｉｍｉｎｅ  ｍｉｃｒｏｃａｐｓｕｌｅｓ：ｍｉｃｒｏｃａｐｓｕｌｅ  ｐｒｅｐａｒａｔｉｏｎ  ａｎｄ  ｉｎ  ｖｉｔｒｏ  ｒｅａｃｔｉｖｉｔｙ  ｏｆ  ｅｎｃａｐｓｕｌａｔｅｄ  ｎｕｃｌｅｏｐｈｉｌｅｓ．Ｊｏｕｒｎａｌ  ｏｆ  Ｐｈａｒｍａｃｅｕｔｉｃａｌ  ｓｃｉｅｎｃｅｓ  ７５，８３１−７（１９８６）．
【非特許文献３】Ｎａｍｉｋｉ，Ｙ．等．Ｐｒｅｃｌｉｎｉｃａｌ  ｓｔｕｄｙ  ｏｆ  ａ“ｔａｉｌａｒ−ｍａｄｅ”ｃｏｍｂｉｎａｔｉｏｎ  ｏｆ  ＮＫ４−ｅｘｐｒｅｓｓｉｎｇ  ｇｅｎｅ  ｔｈｅｒａｐｙ  ａｎｄ  ｇｅｆｉｔｉｎｉｂ（ＺＤ１８３９，Ｉｒｅｓｓａ▲ＴＭ▼）ｆｏｒ  ｄｉｓｓｅｍｉｎａｔｅｄ  ｐｅｒｉｔｏｎｅａｌ  ｓｃｉｒｒｈｏｕｓ  ｇａｓｔｒｉｃ  ｃａｎｃｅｒ．Ｉｎｔｅｒｎａｔｉｏｎａｌ  Ｊｏｕｒｎａｌ  ｏｆ  Ｃａｎｃｅｒ  １１８，１５４５−５５（２００６）．
【非特許文献４】Ｒｏｓｅｎｗｅｉｇ，Ｒ．Ｅ．Ｍａｇｎｅｔｉｃ  ｆｌｕｉｄｓ．Ｉｎｔｅｒｎａｔｉｏｎａｌ  Ｓｃｉｅｎｃｅ  ａｎｄ  Ｔｅｃｈｎｏｌｏｇｙ  ４８−５６（１９６６）．
【発明の開示】
【発明が解決しようとする課題】
【０００７】  本発明の課題は、脂溶性界面活性剤で被覆された磁性ナノ結晶と、両親媒性薬剤、脂溶性薬剤から構成される、薬物送達システム等に応用可能な、自己会合型の磁性脂質ナノ粒子を大量に製造可能な方法を提供することにある。自己会合型とすることにより磁性脂質ナノ粒子の製造工程の簡略化を図り、粒子組成の変更による磁性脂質ナノ粒子の高性能化や最適化等を容易とし、かつ大量製造に対応した産業利用可能な技術を開発する。
【課題を解決するための手段】
【０００８】  本発明者は、先に、工業利用されている脂溶性磁性流体（特許文献２、非特許文献４）の方法論を脂質ナノ粒子の作製技術に応用し、さらに、超音波処理および減圧を組み合わせることにより、磁性ナノ粒子を形成しない遊離磁性結晶の発生しない磁性脂質ナノ粒子の製造方法、即ち、大幅な省工程が可能な磁性脂質ナノ粒子の製造方法を提案している（特許文献１）。一方、本発明者は、脂質ナノ粒子を構成する脂質の種類、及び組み合わせの選択により容易に薬物送達システムの性能向上が可能であることを既に報告している（非特許文献３）。
本発明者は、新たに、他の機械的分散法を利用することにより、上記課題を解決しうるという知見を得た。【０００９】  本発明は、上記知見に基づいてなされたものであり、（Ａ）脂溶性界面活性剤で被覆した磁性ナノ結晶を脂溶性有機溶媒に分散させることにより脂溶性磁性流体を得る工程；（Ｂ）該磁性流体に、両親媒性薬剤および脂溶性薬剤、若しくは両親媒性薬剤のみ、若しくは脂溶性薬剤のみ、の何れかを溶解し混合物を得る工程；（Ｃ）該混合物に水、若しくは水溶性薬剤溶液を添加したのち、機械的分散により、均一に分散した混合物を得る工程；（Ｄ）該分散混合物から、脂溶性有機溶媒の除去により、磁性ナノ結晶を被覆する脂溶性界面活性剤の疎水基と両親媒性薬剤の疎水基間、若しくは該脂溶性界面活性剤の疎水基と脂溶性薬剤の疎水基間の疎水性相互作用による自己会合を促し、両親媒性薬剤、若しくは脂溶性薬剤の親水基をナノ粒子の最外層に表出させることにより、ナノ粒子に親水性を付与し、水溶液中で分散性の高い自己会合型磁性脂質ナノ粒子を得る自己会合型磁性脂質ナノ粒子の製造方法となる。
【発明を実施するための最良の形態】
【００１０】  本発明の自己会合型磁性脂質ナノ粒子の製造方法は、（Ａ）脂溶性界面活性剤で被覆した磁性ナノ結晶を脂溶性有機溶媒に分散させることにより脂溶性磁性流体を得る工程；（Ｂ）該磁性流体に、両親媒性薬剤および脂溶性薬剤、若しくは両親媒性薬剤のみ、若しくは脂溶性薬剤のみ、の何れかを溶解し混合物を得る工程；（Ｃ）該混合物に水、若しくは水溶性薬剤溶液を添加したのち、機械的分散により、均一に分散した混合物を得る工程；（Ｄ）該分散混合物から、脂溶性有機溶媒の除去により、磁性ナノ結晶を被覆する脂溶性界面活性剤の疎水基と両親媒性薬剤の疎水基間、若しくは該脂溶性界面活性剤の疎水基と脂溶性薬剤の疎水基間の疎水性相互作用による自己会合を促し、両親媒性薬剤、若しくは脂溶性薬剤の親水基をナノ粒子の最外層に表出させることにより、ナノ粒子に親水性を付与し、水溶液中で分散性の高い自己会合型磁性脂質ナノ粒子を得ることを特徴とする。【００１１】  図１は、本発明の自己会合型磁性脂質ナノ粒子の製造方法の工程を図示したものである。図１に示すように、本発明の自己会合型磁性脂質ナノ粒子の製造方法においては、（Ａ）脂溶性界面活性剤で被覆した磁性ナノ結晶を脂溶性有機溶媒に分散させることにより脂溶性磁性流体を得る工程；（Ｂ）該磁性流体に、両親媒性薬剤および脂溶性薬剤、若しくは両親媒性薬剤のみ、若しくは脂溶性薬剤のみ、の何れかを溶解し混合物を得る工程；（Ｃ）該混合物に水、若しくは水溶性薬剤溶液を添加したのち、機械的分散により、均一に分散した混合物を得る工程；（Ｄ）該分散混合物から、脂溶性有機溶媒の除去により、磁性ナノ結晶を被覆する脂溶性界面活性剤の疎水基と両親媒性薬剤の疎水基間、若しくは該脂溶性界面活性剤の疎水基と脂溶性薬剤の疎水基間の疎水性相互作用による自己会合を促し、両親媒性薬剤、若しくは脂溶性薬剤の親水基をナノ粒子の最外層に表出させることにより、ナノ粒子に親水性を付与し、水溶液中で分散性の高い自己会合型磁性脂質ナノ粒子を得る工程からなる。【００１２】  先ず、本発明において用いられる脂溶性磁性流体について説明する。脂溶性磁性流体は、磁性ナノ結晶、磁性ナノ結晶を被覆する脂溶性界面活性剤、及び脂溶性有機溶媒から構成される。脂溶性界面活性剤で被覆された磁性ナノ結晶はブラウン運動や界面活性剤の電荷による反発力等を介して脂溶性有機溶媒中に均一に分散する。【００１３】  本発明において用いられる脂溶性磁性流体を構成する磁性結晶の種類については、例えば、マグネタイト（Ｆｅ３Ｏ４）、マグヘマイト（Ｆｅ２Ｏ３）、ウスタイト（ＦｅＯ）、鉄（Ｆｅ）、ニッケル、コバルト、コバルト白金クロム合金、バリウムフェライト合金、マンガンアルミ合金、鉄白金合金、鉄パラジウム合金、コバルト白金合金、鉄ネオジムボロン合金、及びサマリウムコバルト合金等特に限定されず、脂溶性界面活性剤により被覆することのできるものは全て用いることができるが、生体内利用を目的とした場合、毒性回避のため、マグネタイト、マグヘマイト、ウスタイト、鉄等の使用が好ましい。また、必要に応じて二種種以上の磁性結晶を混合して用いることも可能である。【００１４】  本発明において用いられる脂溶性磁性流体を構成す��脂溶性界面活性剤の種類としては、例えば、オレイン酸、リノレイン酸、リノレン酸等炭素数１８の脂溶性不飽和脂肪酸が好ましい。その中でも二重結合数が最小である、すなわち、酸化耐性の高いオレイン酸が好ましい。但し、脂溶性磁性流体を作製可能であれば、脂溶性界面活性剤の種類に何ら制限なく用いることができる。また、必要に応じて二種類以上の脂溶性界面活性剤を混合して用いることも可能である。【００１５】  本発明において用いられる脂溶性磁性流体を構成する脂溶性有機溶媒の種類としては、例えば、クロロホルム、ｎ−ヘキサン等、比較的低沸点の減圧により蒸発しやすく、脂溶性界面活性剤で被覆された磁性体結晶の安定した分散が可能であり、かつ脂溶性薬剤の溶解可能な非極性脂溶性有機溶媒が好ましい。但し、脂溶性薬剤の溶解可能な脂溶性磁性流体を作製可能であれば、脂溶性有機溶媒の種類に何ら制限なく用いることができる。また、必要に応じて二種類以上の脂溶性有機溶媒を混合して用いることも可能である。【００１６】  本発明において用いられる脂溶性薬剤については、脂溶性磁性流体に溶解可能かつ自己会合型磁性脂質ナノ粒子を作製可能であれば、例えば、リン脂質、糖脂質、ステロール、不飽和若しくは飽和の脂肪酸、脂溶性抗癌剤、脂溶性光感受性物質、脂溶性造影剤等何ら制限なく用いることができる。また、必要に応じて、二種類以上の脂溶性薬剤を混合して用いることも可能である。【００１７】  本発明において用いられる両親媒性薬剤については、脂溶性磁性流体に溶解可能かつ自己会合型磁性脂質ナノ粒子を作製可能であれば、例えば、リン脂質、糖脂質、ステロール、不飽和あるいは飽和の脂肪酸、両親媒性抗癌剤、両親媒性光感受性物質、両親媒性造影剤等何ら制限なく用いることができる。また、必要に応じて、二種類以上の両親媒性薬剤を混合して用いることも可能である。【００１８】  本発明において用いられるリン脂質としては、例えば、卵黄レシチン、大豆レシチン、カルジオリピン、スフィンゴミエリン、ホスファチジン酸、ホスファチジルセリン、ホスファチジルイノシトール、ホスファチジルコリン（例えば、ジオレオイルホスファチジルコリン、ジラウロイルホスファチジルコリン、ジミリストイルホスファチジルコリン、ジパルミトイルホスファチジルコリン、ジステアロイルホスファチジルコリン等）、ホスファチジルグリセロール（例えば、ジオレオイルホスファチジルグリセロール、ジラウロイルホスファチジルグリセロール、ジミリストイルホスファチジルグリセロール、ジパルミトイルホスファチジルグリセロール、ジステアロイルホスファチジルグリセロール等）、ホスファチジルエタノールアミン（例えば、ジオレオイルホスファチジルエタノールアミン、ジラウロイルホスファチジルエタノールアミン、ジミリストイルホスファチジルエタノールアミン、ジパルミトイルホスファチジルエタノールアミン、ジステアロイルホスファチジルエタノールアミン等）及びこれらの水素添加物等が挙げられる。【００１９】  本発明において用いられる糖脂質としては、例えば、スフィンゴ糖脂質（例えば、ガンクリオシド、ガラクトシルセレブロシド、ラクトシルセレブロシド等）、グリセロ糖脂質（例えば、スルホキ���リボシルグリセリド、ジグリコシルジグリセリド、ジガラクトシルジグリセリド、ガラクトシルジグリセリド、グリコシルジグリセリド等）等が挙げられる。【００２０】  本発明において用いられるステロールとしては、例えば、動物由来ステロール（例えば、コレステロール、コレステロールコハク酸、ラノステロール、ジヒドロラノステロール、デスモステロール、ジヒドロコレステロール等）、植物由来ステロール（フィトステロール）（例えば、スチグマステロール、シトステロール、カンペステロール、ブラシカステロール等）、微生物由来ステロール（例えば、チモステロール、エルゴステロール等）等が挙げられる。【００２１】  本発明において用いられる飽和、若しくは不飽和の脂肪酸としては、例えば、パルミチン酸、オレイン酸、ステアリン酸、アラキドン酸、ミリスチン酸等の炭素数１２〜２０の不飽和または飽和の脂肪酸が挙げられる。【００２２】  本発明において用いられる脂質は、中性脂質、陽性荷電脂質および陰性荷電脂質に分類され、中性脂質としては、例えば、ジアシルホスファチジルコリン、ジアシルホスファチジルエタノールアミン、コレステロール、セラミド、スフィンゴミエリン、セファリン、セレブロシド等が挙げられる。陽性荷電脂質としては、例えば、ＤＯＴＡＰ（１，２−ｄｉｏｌｅｏｙｌｏｘｙ−３−ｔｒｉｍｅｔｈｙｌａｍｍｏｎｉｏ  ｐｒｏｐａｎｅ）、ＤＣ−６−１４（Ｏ，Ｏ‘−ｄｉｔｅｔｒａｄｅｃａｎｏｙｌ−Ｎ−（ａｌｐｈａ−ｔｒｉｍｅｔｈｙｌａｍｍｏｎｉｏａｃｅｔｙｌ）ｄｉｅｔｈａｎｏｌａｍｉｎｅ  ｃｈｌｏｒｉｄｅ、ＤＣ−Ｃｈｏｌ（３ｂｅｔａ−Ｎ−（Ｎ，Ｎ，−ｄｉｍｅｔｈｙｌ−ａｍｉｎｏｅｔｈａｎｅ）ｃａｒｂａｍｏｌ  ｃｈｏｌｅｓｔｅｒｏｌ）、ＴＭＡＧ（Ｎ−（ａｌｐｈａ−ｔｒｉｍｅｔｈｙｌａｍｍｏｎｉｏａｃｅｔｙｌ）ｄｉｄｏｄｅｃｙｌ−Ｄ−ｇｌｕｔａｍａｔｅ  ｃｈｌｏｒｉｄｅ）、ＤＯＴＭＡ（Ｎ−２，３−ｄｉ−ｏｌｅｙｌｏｘｙｐｒｏｐｙｌ−Ｎ，Ｎ，Ｎ−ｔｒｉｍｅｔｈｙｌａｍｍｏｎｉｕｍ）、ＤＯＤＡＣ（ｄｉｏｃｔａｄｅｃｙｌｄｉｍｅｔｈｙｌａｍｍｏｎｉｕｍ  ｃｈｌｏｒｉｄｅ）、ＤＤＡＢ（ｄｉｄｏｄｅｃｙｌ−ａｍｍｏｎｉｕｍ  ｂｒｏｍｉｄｅ）、ＤＯＳＰＡ（２，３−ｄｉｏｌｅｙｌｏｘｙ−Ｎ−［２（ｓｐｅｒｍｉｎｅｃａｒｂｏｘａｍｉｄｏ）ｅｔｈｙｌ］−Ｎ，Ｎ−ｄｉｍｅｔｈｙｌ−１−ｐｒｏｐａｎａｍｉｎｕｍ  ｔｒｉｆｌｕｏｒｏａｃｅｔａｎｅ）等が挙げられる。【００２３】  生体内利用を目的とする場合、自己会合型磁性脂質ナノ粒子表面に親水性ポリマーを有することが好ましい。自己会合型磁性脂質ナノ粒子表面に親水性ポリマーを修飾することにより血管内滞留時間を延長することが可能になる。自己会合型磁性脂質ナノ粒子を構成する脂質に対する親水性ポリマーの含有量は、特に限定されないが、１〜１０％（モル比）、好ましくは７〜１０％（モル比）である。自己会合型磁性脂質ナノ粒子を構成する脂質は、親水性ポリマーの主鎖末端に結合するのが好ましいが、側鎖に結合していても良い。【００２４】  本発明において用いられる該親水性ポリマーの種類は特に限定されるものではなく、例えば、ポリアルキレングリコール（例えば、ポリエ���レングリコール、ポリプロピレングリコール、ポリテトラメチレングリコール、ポリヘキサメチレングリコール）、デキストラン、プルラン、フィコール、ポリビニルアルコール、スチレン−無水マレイン酸交互共重合体、ジビニルエーテル−無水マレイン酸交互共重合体、アミロース、アミロペクチン、キトサン、マンナン、シクロデキストリン、ペクチン、カラギーナン等が挙げられるが、ポリアルキレングリコールが好ましく、ポリエチレングリコールがさらに好ましい。【００２５】  本発明において用いられる親水性ポリマーがポリアルキレングリコールである場合、その分子量は、通常３００〜１００００、好ましくは１０００〜５０００である。【００２６】  本発明において用いられる親水性ポリマーには、アルキル基（例えば、メチル基、エチル基、ｎ−プロピル基、イソプロピル基、ｎ−ブチル基、イソブチル基、ｓ−ブチル基、ｔ−ブチル基、ｎ−ペンチル基、イソペンチル基、ｔ−ペンチル基、ネオペンチル基等）、アルコキシ基（例えば、メトキシ基、エトキシ基、ｎ−プロポキシ基、イソプロポキシ基、ｎ−ブトキシ基、イソブトキシ基、ｓ−ブトキシ基、ｔ−ブトキシ基等）、ヒドロキシル基、カルボニル基、アルコキシカルボニル基、シアノ基等の置換基が導入されていても良い。【００２７】  自己会合型磁性脂質ナノ粒子構成脂質と親水性ポリマーとは、自己会合型磁性脂質ナノ粒子構成脂質が有する官能基と親水性ポリマーが有する官能基とを反応させることにより、共有結合を介して結合させることができる。共有結合を形成可能な官能基の組み合わせとしては、例えば、アミノ基／カルボキシル基、アミノ基／ハロゲン化アシル基、アミノ基／Ｎ−ヒドロキシスクシンイミドエステル基、アミノ基／ベンゾトリアゾールカーボネート基、アミノ基／アルデヒド基、チオール基／マレイミド基、チオール基／ビニルスルホン基等が挙げられる。【００２８】  次に、本発明の自己会合型磁性脂質ナノ粒子の製造方法について、工程毎に説明する。先ず、前記工程（Ａ）について説明する。前記工程（Ａ）は、（Ａ）脂溶性界面活性剤で被覆した磁性ナノ結晶を脂溶性有機溶媒に分散させることにより脂溶性磁性流体を得る工程である。【００２９】  前記工程（Ａ）においては、先ず脂溶性界面活性剤で被覆した磁性ナノ結晶を脂溶性有機溶媒に分散させることにより脂溶性磁性流体を調整する。脂溶性磁性流体を得る方法としては、従来公知の方法を何ら制限なく用いることができる。脂溶性界面活性剤で被覆した磁性ナノ結晶を脂溶性有機溶媒に分散させることができれば、いかなる方法を用いてもよいが、本発明においてはペプチゼーション法を用いることが好ましい。ペプチゼーション法により、短時間のうちに磁性ナノ結晶は脂溶性界面活性剤にて均一に被覆され脂溶性有機溶媒中に分散することにより脂溶性磁性流体を形成する。【００３０】  ペプチゼーション法については、従来公知の方法により実施することができる。以下、ペプチゼーション法による脂溶性磁性流体の調整について簡単に説明する。ペプチゼーション法は、磁性ナノ結晶析出工程と、脂溶性界面活性剤による磁性ナノ結晶被覆工程とに分けられる。以下、マグネタイトナノ結晶をオレイン酸で被覆し、ク���ロホルムに分散させる場合について説明する。マグネタイト結晶析出工程は、鉄イオンを含有する水溶液のアルカリ化により行われる。かかる脂溶性界面活性剤によるマグネタイト結晶被覆工程は、得られたマグネタイト結晶表面を脂溶性界面活性剤で被覆することにより脂溶性有機溶媒中でマグネタイト結晶の均一な分散が可能な脂溶性磁性流体を調整するために行われる工程である。【００３１】  ペプチゼーション法におけるマグネタイトナノ結晶析出工程は、一般的に２価及び３価の塩化鉄、硫酸鉄、硝酸鉄等鉄塩を含有する水溶液をアルカリ処理することによりナノサイズのマグネタイト結晶を得るための工程である。アルカリ処理はアンモニア水の添加により行われることが好ましい。但し、マグネタイトナノ結晶を析出可能であれば、鉄塩の種類あるいはアルカリ処理の方法に何ら制限なく用いることができる。【００３２】  次に、ペプチゼーション法における脂溶性界面活性剤による磁性ナノ結晶被覆工程について説明する。ペプチゼーション法における脂溶性界面活性剤による磁性ナノ結晶被覆工程は、先ず、アンモニア過剰のマグネタイトスラリーに灯油に溶解したオレイン酸を加え良く攪拌することにより、オレイン酸を水溶性のオレイン酸アンモニウムに置換する。この操作により、マグネタイトナノ結晶表面の水酸基とオレイン酸アンモニウムのカルボキシル基が結合する。攪拌を続けながらセ氏９５度まで加温を行っていくと、セ氏７８度にてオレイン酸アンモニウムはアンモニアガスを発生しながら脂溶性のオレイン酸に分解するため上層の灯油層と下層の水層の２相に分離する。この分解により、マグネタイトナノ結晶はオレイン酸で被覆されかつ灯油層に分散するようになる。【００３３】  オレイン酸被覆マグネタイト結晶が分散する灯油層を取出し、アセトン等の極性有機溶媒を加えることによりフロキュレーションさせ、さらに永久磁石あるいは遠心分離によるフロキュレーションの回収を行う。回収したフロキュレーションにアセトンを加え、永久磁石あるいは遠心分離によるフロキュレーションの洗浄を行うことにより余剰のオレイン酸を除去する。続いて、永久磁石あるいは遠心分離によるフロキュレーションの回収ののち、減圧によりアセトンを蒸発させることにより、オレイン酸被覆マグネタイトナノ結晶を乾燥させる。【００３４】  得られたオレイン酸被覆マグネタイト結晶にクロロホルムを加え、クロロホルム中にオレイン酸被覆マグネタイト結晶を再分散させることにより、脂溶性磁性流体を得る。【００３５】  本発明の自己会合型磁性脂質ナノ粒子の製造方法における脂溶性界面活性剤による磁性結晶被覆工程においては、上述したペプチゼーション法等のように、磁性結晶析出工程により得られた磁性結晶表面を脂溶性界面活性剤で被覆することにより脂溶性有機溶媒中で磁性結晶の均一な分散が可能な脂溶性磁性流体を形成する。【００３６】  次に、前記工程（Ｂ）について説明する。前記工程（Ｂ）は、前記工程（Ａ）で得られた脂溶性磁性流体に両親媒性薬剤、及び脂溶性薬剤、若しくは両親媒性薬剤のみ、若しくは脂溶性薬剤のみ、の何れかを溶解し混合物を得る工程である。以下、クロロホルムベースの脂溶性磁性流体に陽性荷電リン脂質、コレステ���ールを溶解させる場合について説明する。【００３７】  前述のペプチゼーション法により得られたクロロホルムベースの脂溶性磁性流体に陽性荷電脂質、コレステロールを溶解させ、クロロホルム、陽性荷電リン脂質、コレステロール、および脂溶性界面活性剤被覆磁性結晶からなる混合物を得る。【００３８】  次に、前記工程（Ｃ）について説明する。前記工程（Ｃ）は、前記工程（Ｂ）で得られた脂溶性磁性流体に両親媒性薬剤、脂溶性薬剤を溶解させた混合物に水、若しくは水溶性薬剤溶液を添加したのち、機械的分散により、均一に分散した混合物を得る工程である。以下、クロロホルム、陽性荷電リン脂質、コレステロール、および脂溶性界面活性剤被覆磁性結晶、からなる混合物に、水を添加する場合について説明する。【００３９】  工程（Ｂ）で得られたクロロホルム、陽性荷電リン脂質、コレステロール、および脂溶性界面活性剤被覆磁性結晶からなる混合物に水を添加し、機械的分散法により、これらが均一に分散した混合物を得る。即ち、前述のペプチゼーション法により得られたクロロホルムベースの脂溶性磁性流体に陽性荷電リン脂質、コレステロールを溶解させ、さらに水を加えた混合物に剪断場、凝集体同士の高速衝突、媒体との衝突、若しくはそれらの組み合わせを行うことにより、陽性荷電リン脂質、コレステロールが溶解したクロロホルムベースの脂溶性磁性流体中に水の小滴が分散したｗａｔｅｒ  ｉｎ  ｏｉｌ型の逆ミセルを得る。【００４０】  引き続き、前記工程（Ｄ）について説明する。前記工程（Ｄ）は、前記工程（Ｃ）で得られた分散混合物から、脂溶性有機溶媒の除去により、磁性ナノ結晶を被覆する脂溶性界面活性剤の疎水基と両親媒性薬剤の疎水基間、若しくは該脂溶性界面活性剤の疎水基と脂溶性薬剤の疎水基間の疎水性相互作用による自己会合を促し、両親媒性薬剤、若しくは脂溶性薬剤の親水基をナノ粒子の最外層に表出させることにより、ナノ粒子に親水性を付与し、水溶液中で分散性の高い自己会合型磁性脂質ナノ粒子を得る工程である。以下、クロロホルム、陽性荷電リン脂質、コレステロール、及び脂溶性界面活性剤被覆磁性結晶からなる混合物に水が均一に分散した混合物から、クロロホルムを除去することにより、自己会合型磁性脂質ナノ粒子を得る場合について説明する。【００４１】  上記工程（Ｃ）により得られた陽性荷電リン脂質、コレステロールが溶解したクロロホルムベースの脂溶性磁性流体中に水の小滴が分散したｗａｔｅｒ  ｉｎ  ｏｉｌ型の逆ミセルに対し、加温、減圧、透析、ゲルろ過、疎水性ビーズ、若しくはそれらの組み合わせによりクロロホルムを除去することにより、自己会合型磁性脂質ナノ粒子を形成する。【００４２】  本発明において用いられる水溶性薬剤については、緩衝塩（例えば、リン酸緩衝塩、クエン酸緩衝塩、酢酸緩衝塩等）、糖類、多価アルコール、水溶性高分子、非イオン性界面活性剤、抗酸化剤、水和促進剤、ｐＨ調整剤等、自己会合型磁性脂質ナノ粒子を作製可能であれば、何ら制限なく用いることができる。【００４３】  自己会合型磁性脂質ナノ粒子の磁気誘導による送達を目的とする物質は、特に限定されるものではなく、例えば、核酸（例えば、ＤＮＡ、ＲＮＡ、またはこれらの類似体又は誘導体（例えば、ペプチド核酸、ホスホロチオエートＤＮＡ等）、ペプチド、タンパク質、薬物（例えば、抗癌剤、光感受性物質、造影剤等）、糖、これらの複合体等が挙げられる。尚、該核酸の形態は、一本鎖又は二本鎖、線状又は環状等、特に限定されない。【００４４】  送達を目的とする物質が核酸である場合、陰性荷電をもつ核酸と自己会合型磁性脂質ナノ粒子を構成する陽性荷電脂質の静電的相互作用を介して、自己会合型磁性脂質ナノ粒子−核酸複合体を形成し、該複合体の磁気誘導による標的への送達が可能となる。但し、目的物質が送達可能であれば、自己会合型磁性脂質ナノ粒子に目的物質を結合する方法については、特に限定されることなく利用することが可能である。【００４５】  目的物質を結合した、又は、目的物質との複合体を形成した自己会合型磁性脂質ナノ粒子は、目的物質の細胞内送達用運搬体として使用することが可能である。【００４６】  目的物質を送達すべき標的細胞が由来する生物種は、例えば、動物、植物、微生物等、特に限定されることはないが、動物由来であることが好ましく、例えば、ヒト、サル、ウシ、ヒツジ、ヤギ、ウマ、ブタ、ウサギ、イヌ、ネコ、マウス、ラット、モルモット等、哺乳動物であることがより好ましい。また、該標的細胞の種類は、例えば、体細胞、生殖細胞、幹細胞又はこれらの培養細胞等、特に限定されない。【００４７】  目的物質を結合した、又は、目的物質との複合体を形成した自己会合型磁性脂質ナノ粒子は、生体内、生体外のいずれにおいても使用することができる。生体内で使用する場合、投与経路としては、例えば、静脈内、動脈内、門脈内、実質臓器内（例えば、脳、目、甲状腺、乳腺、心臓、肺、肝臓、膵臓、腎臓、副腎、卵巣、精巣等）、管腔臓器の管腔内（例えば、食道、胃、十二指腸、空腸、回腸、大腸、胆嚢、尿管、膀胱内等）、脳脊髄腔内、胸腔内、腹腔内、筋肉内、関節内、皮下、皮内等、特に限定されない。【００４８】  目的物質を結合した、又は、目的物質との複合体を形成した自己会合型磁性脂質ナノ粒子の標的細胞への送達後、該標的細胞による自己会合型磁性脂質ナノ粒子の取り込み効率を向上させるため、必要に応じて、細胞膜表面の受容体と結合可能な物質（例えば、抗体またはその断片（例えば、Ｆａｂ断片、Ｆ（ａｂ）‘２断片、単鎖抗体等）、インスリン、トランスフェリン、葉酸、ヒアルロン酸、糖鎖、アポリポタンパク（例えば、アポＡ−１、アポＢ−４８、アポＢ−１００、アポＥ等）、成長因子（例えば、上皮成長因子、肝細胞成長因子、線維芽細胞成長因子、インスリン様成長因子等）等、特に限定されることなく自己会合型磁性脂質ナノ粒子表面に結合することが可能である。
【参考文献】
【００４９】  特開昭４９−８４９９８
特公２００６−１６７５２１
特願２００７−１９８１０４
【発明の効果】
【００５０】  本発明の自己会合型磁性脂質ナノ粒子の製造方法を用いて、自己会合型磁性脂質ナノ粒子を製造した場合、脂質ナノ粒子を磁場により集積させることが可能になるので、遺伝子、抗癌剤、光感受性物質等、各種薬剤等の送達システム等として用いることができる。本発明の自己会合型磁性脂質ナノ粒子は、従来技術であるポリエチレンイミン被覆磁性ナノ結晶と比較して、組成の変更によるナノ粒子の高性能化や毒性の回避が容易であり、用途に応じた設計の自由度が高い。
【実施例】
【００５１】  以下、本発明を実施例により更に詳細に説明する。なお本発明の範囲は、かかる実施例に限定されないことはいうまでもない。【００５２】実施例１（工程Ａ）
０．０４モルの塩化鉄（Ｉ）４水和物と０．０８モルの塩化鉄（ＩＩ）６水和物を脱イオン水５０ｍｌに溶解した。得られた塩化鉄水溶液を室温にて、スターラーバー及び温度調節可能なスターラー装置を用いて激しく攪拌しながらアンモニア水５０ｍｌを毎秒１から２ｍｌの速度で加えたところ、マグネタイトナノ結晶のスラリーを得た。さらにスターラーバーにより攪拌を続けながら、セ氏９５度まで熱し、１０質量％のオレイン酸を含む灯油５５ｍｌを毎秒２から３ｍｌの速度で加えた。この過程で、脂溶性のオレイン酸は水溶性のオレイン酸アンモニウムに置換され、マグネタイトナノ結晶表面の水酸基とオレイン酸アンモニウムのカルボキシル基が結合した。さらに、生じたオレイン酸アンモニウムはセ氏７８度にてアンモニアガスを発生しながらオレイン酸へと分解されるため、マグネタイトナノ結晶は脂溶性のオレイン酸で被覆され、上層の灯油層へ均一に分散した。均一な分散を確認した後、塩化アンモニウムを大量に含む下層の水層の大半をパスツールピペットで取り除き、水層が完全に蒸発するまでセ氏９５度にて加熱を続けた。得られた灯油層のうち１０ｍｌを２００ｍｌ容積のビーカーに入れ、１００ｍｌのアセトンを加えることにより、オレイン酸被覆マグネタイトナノ結晶をフロキュレーションさせた。ビーカー外部より、１．４テスラの永久磁石をあて５分間室温に放置することによりフロキュレーションを磁気的に集積させた。該磁石をビーカー外部にあてフロキュレーションを集積させたまま上清をデカンテーションにより廃棄した。得られたフロキュレーションに８０ｍｌのアセトンを加え、１から２分間軽く攪拌した後、再度同様に磁石を用いて上清をデカンテーションにより廃棄することにより、オレイン酸被覆マグネタイトナノ結晶から余剰のオレイン酸を取り除いた。さらに、真空オーブンを用いてセ氏４０度、５０ｍｍＨｇの減圧処理を８時間行うことによりオレイン酸被覆マグネタイトナノ結晶からアセトンを完全に取り除いた。ガスクロマトグラフィーによる解析を行ったところ得られたオレイン酸被覆マグネタイトナノ結晶は２０．８重量％のオレイン酸を含有していた。得られたオレイン酸被覆マグネタイトナノ結晶１０ｍｇをクロロホルム１０ｍｌに再分散させることにより、脂溶性磁性流体を形成した。【００５３】実施例１（工程Ｂ）
得られた磁性流体のうち０．４ｍｌを２０ｍｌ容積のフラスコに入れ、ジオレオイルフォスファチジルエタノールアミン（Ｄｉｏｌｅｏｙｌｐｈｏｓｐｈａｔｉｄｙｌ  ｅｔｈａｎｏｌａｍｉｎｅ、以下「ＤＯＰＥ」という、ＳＩＧＭＡ社から購入した）０．５１６ｍｇ及びＮ−［１−（２，３−ジオレオイロキシ）プロピル）−Ｎ，Ｎ，Ｎ−トリメチルアンモニウムクロライド（Ｎ−［１−（２，３−ｄｉｏｌｅｏｙｌｏｘｙ）ｐｒｏｐｙｌ］−Ｎ，Ｎ，Ｎ−ｔｒｉｍｅｔｈｙｌａｍｍｏｎｉｕｍ  ｃｈｌｏｒｉｄｅ、以下「ＤＯＴＡＰ」という、ＳＩＧＭＡ社から購入した）０．４８４ｍｇを加え良く攪拌する。得られた混合物に０．６ｍｌのクロロホルムを加え、全容が１ｍｌになるように調整した。【００５４】実施例１（工程Ｃ，Ｄ）
引き続き、１ｍｌの蒸留水を加え、湿式ビーズミルを用いて最高回転数にて１分間処理を行い、オレイン酸被覆マグネタイトナノ結晶、ＤＯＰＥ、ＤＯＴＡＰ、及びクロロホルムから構成される脂溶性磁性流体中に蒸留水の小水滴が分散する逆ミセルを形成する。得られた逆ミセルをナシ型フラスコに入れ、ロータリーエバポレーターに接続する。ロータリーエバポレーターの回転数を最大にすると同時に、ロータリーエバポレーターに接続した真空ポンプの出力を最大にし、セ氏３７度の温浴槽を用いて加温しながら、１０ｍｍＨｇまで急速に減圧を行った。この減圧により、上記逆ミセルよりクロロホルムの蒸発が起こり、マグネタイトナノ結晶を被覆するオレイン酸の疎水基、ＤＯＰＥの疎水基及びＤＯＴＡＰの疎水基同士が疎水性相互作用により会合した。該会合により、ＤＯＰＥ及びＤＯＴＡＰが親水基をナノ粒子最外層に向けて、オレイン酸被覆マグネタイトナノ結晶表面を被覆することにより、蒸留水中で安定して分散する自己会合型磁性脂質ナノ粒子を形成した。尚、上述したクロロホルムの蒸発の過程で、ナシ型フラスコ内部における逆ミセルの飛散を伴うため、必要に応じてフラスコ内部をアルゴンガス等の不活性ガスで置換することにより常圧に戻した後、フラスコをロータリーエバポレーターから外し、ガラス栓で密栓し、回転遠心機を用いた遠心分離等により飛散した逆ミセルをフラスコ底部に集めた。【００５５】  得られた自己会合型磁性脂質ナノ粒子からクロロホルムを取り除くため、ロータリーエバポレーターを用いて、セ氏２０度の温浴槽にて１５分間、１０ｍｍＨｇの減圧処理を行った。尚、該減圧により、蒸留水の蒸発が生じるため、必要に応じてフラスコ内部をアルゴンガス等の不活性ガスで置換することにより常圧に戻した後、フラスコをロータリーエバポレーターから外し、蒸発量に応じた蒸留水を加え攪拌した。【００５６】  さらに、自己会合型磁性脂質ナノ粒子から完全にクロロホルムを取り除くため、得られた自己会合型磁性脂質ナノ粒子分散液を、内径１．５ｃｍの透析チューブに入れ、両端を硬く縛った。１．５Ｌの透析外液中で、アルゴンガス雰囲気中にて、マグネティックスターラなどによる十分な攪拌のもと、約８時間透析を行った。該外液を交換したのち、引き続き、アルゴンガス雰囲気中で２４時間透析を続け、最終的に自己会合型磁性脂質ナノ粒子からクロロホルムを完全に除去した。【００５７】  得られた自己会合型磁性脂質ナノ粒子のネガティブ染色後透過型電子顕微鏡（ＪＥＭ１２００ＥＸ、ＪＥＯＬ）写真を図２に示す。図２に示すように、本発明により得られた磁性脂質ナノ粒子は自己会合型であり、マグネタイトナノ結晶を脂質が被覆する構造を有していた。また、光散乱分光測定器（ＥＬＳ−８０００，大塚電子）による粒径計測では、得られた自己会合型磁性脂質ナノ粒子の平均直径は６７．９ｎｍであり、電子顕微鏡写真の結果と一致した。以上の結果から、自己会合による磁性脂質ナノ粒子の形成に成功したことを確認した。【００５８】実施例２
実施例１（工程Ａ、Ｂ）と同様にして、オレイン酸被覆マグネタイトナノ結晶、ＤＯＰＥ、ＤＯＴＡＰ及びクロロホルムから構成される脂溶性磁性流体１ｍｌを得た。引き続き、１ｍｌの蒸留水を加え、マイクロミキサー（分散攪拌器）を用いて最高回転数にて１分間攪拌を行い、オレイン酸被覆マグネタイトナノ結晶、ＤＯＰＥ、ＤＯＴＡＰ及びクロロホルムから構成される脂溶性磁性流体中に蒸留水の小水滴が分散する逆ミセルを形成した。得られた逆ミセルをナシ型フラスコに入れ、ロータリーエバポレーターに接続した。ロータリーエバポレーターの回転数を最大にすると同時に、ロータリーエバポレーターに接続した真空ポンプの出力を最大にし、セ氏３７度の温浴槽を用いて加温しながら、１０ｍｍＨｇまで急速に減圧を行った。この減圧により、上記逆ミセルよりクロロホルムの蒸発が起こり、マグネタイトナノ結晶を被覆するオレイン酸の疎水基、ＤＯＰＥの疎水基及びＤＯＴＡＰの疎水基同士が疎水性相互作用により会合した。該会合により、ＤＯＰＥ及びＤＯＴＡＰが親水基をナノ粒子最外層に向けて、オレイン酸被覆マグネタイトナノ結晶表面を被覆することにより、蒸留水中で安定して分散する自己会合型磁性脂質ナノ粒子を形成した。尚、上述したクロロホルムの蒸発の過程で、ナシ型フラスコ内部における逆ミセルの飛散を伴うため、必要に応じてフラスコ内部をアルゴンガス等の不活性ガスで置換することにより常圧に戻した後、フラスコをロータリーエバポレーターから外し、ガラス栓で密栓し、回転遠心機を用いた遠心分離等により飛散した逆ミセルをフラスコ底部に集めた。【００５９】  得られた自己会合型磁性脂質ナノ粒子からクロロホルムを取り除くため、ロータリーエバポレーターを用いて、セ氏２０度の温浴槽にて１５分間、１０ｍｍＨｇの減圧処理を行った。尚、該減圧により、蒸留水の蒸発が生じるため、必要に応じてフラスコ内部をアルゴンガス等の不活性ガスで置換することにより常圧に戻した後、フラスコをロータリーエバポレーターから外し、蒸発量に応じた蒸留水を加え攪拌した。【００６０】  ２ｘ１０ｃｍのカラムに、洗浄済みの疎水性多孔ビーズ（バイオビーズＳＭ２（ＧＥヘルスケアバイオサイエンス株式会社製））を充填し緩衝液を３回通した。緩衝液を軽く除いた後、得られた自己会合型磁性脂質ナノ粒子分散液を、注射筒により、該カラムに通した。該カラムからの流出液を、再度、該カラムに通すことを１２回繰り返すことにより、残存するクロロホルムをビーズに吸着除去することにより、最終的に自己会合型磁性脂質ナノ粒子からクロロホルムを完全に除去した。【００６１】  得られた自己会合型磁性脂質ナノ粒子のネガティブ染色後透過型電子顕微鏡（ＪＥＭ１２００ＥＸ、ＪＥＯＬ）により、解析を行ったところ、本発明により得られた磁性脂質ナノ粒子は自己会合型であり、マグネタイトナノ結晶を脂質が被覆する構造を有していた（図示せず）。また、光散乱分光測定器（ＥＬＳ−８０００，大塚電子）による粒径計測では、得られた自己会合型磁性脂質ナノ粒子の平均直径は８３．７ｎｍであり、電子顕微鏡写真の結果と一致した。以上の結果から、自己会合による磁性脂質ナノ粒子の形成に成功したことを確認した。【００６２】実施例３
本実施例では、ヒト細胞における全てのメッセンジャーＲＮＡ（ｍＲＮＡ）を阻害しないことが確認されている遺伝子配列をもつｓｉＲＮＡであるＡｌｌｓｔａｒｓ  Ｔｒａｎｓｆｅｃｔｉｏｎ  Ｃｏｎｔｒｏｌ  ｓｉＲＮＡ（キアゲン社より購入した、以下「ｓｉＲＮＡＣｏｎｔｒｏｌ」という）を陰性コントロールとして、また、ハウスキーピング遺伝子であるグリセルアルデヒド３リン酸脱水素酵素（ｇｌｙｃｅｒ−ａｌｄｅｈｙｄｅ  ３−ｐｈｏｓｐｈａｔｅ  ｄｅｈｙｄｒｏｇｅｎａｓｅ（ＧＡＰＤＨ）のｍＲＮＡを阻害することが確認されている遺伝子配列をもつｓｉＲＮＡであるＡｌｌｓｔａｒｓ  Ｔｒａｎｓｆｅｃｔｉｏｎ  ＧＡＰＤＨｓｉＲＮＡ（キアゲン社より購入した、以下「ｓｉＲＮＡＧＡＰＤＨ」という）を陽性コントロールとして使用した。【００６３】  血清及び抗生物質を含まないＲＰＭＩ１６４０培地に懸濁したヒト胃癌細胞株ＫＡＴＯＩＩＩ（１．０×１０４細胞／１００μｌ）を９６穴細胞培養プレート上にて１２時間培養した。実施例２で得られた自己会合型磁性脂質ナノ粒子分散液０．３７５μｌに合計２５μｌになるようＲＰＭＩ１６４０培地を加え、５分間室温でインキュベートした。得られた自己会合型磁性脂質ナノ粒子／ＲＰＭＩ１６４０分散液に、３００ｎＭの濃度のｓｉＲＮＡ（ｓｉＲＮＡＣｏｎｔｒｏｌ又はｓｉＲＮＡＧＡＰＤＨ）２５μｌを加え、１０分間室温でインキュベートした。上記９６穴細胞培養プレート上のＫＡＴＯＩＩＩの培養液を除去後、得られた５０μｌ自己会合型磁性脂質ナノ粒子／ｓｉＲＮＡ複合体を加えた。【００６４】  上記複合体を添加した培養プレート底面のウェル部に、直径６ｍｍ、長さ８ｍｍの円柱形の０．２テスラのネオジム磁石を圧着させることにより細胞に磁場を照射し、１０分間３７度で培養を行った（磁場照射群）。又は、磁場を照射せず、１０分間３７度で培養を行った（磁場非照射群）。引き続き、上記複合体を除去後、血清及び抗生物質を含まないＲＰＭＩ１６４０培地を２００μｌ加え、４８時間培養を行った。【００６５】  上記培養液を除去し、さらに２５０μｌのリン酸緩衝生理食塩水で細胞を２回洗浄後、細胞溶解処理後にＧＡＰＤＨ酵素定量を行った。細胞溶解処理及びＧＡＰＤＨ酵素定量は、ＧＡＰＤＨ酵素定量用細胞溶解液（アンビオン社より購入した）及びＧＡＰＤＨ酵素定量用試薬キット（ＫＤａｌｅｒｔ試薬キット、アンビオン社より購入した）、蛍光吸光度計（パーキンエルマー社）を用いて、該キットのマニュアルに従い行った。【００６６】  上記により、ＧＡＰＤＨ酵素活性を定量したところ、「ｓｉＲＮＡＧＡＰＤＨ＋非磁場照射」群は「ｓｉＲＮＡＣｏｎｔｒｏｌ＋磁場照射」群（すなわち、陰性コントロール群）の９７．２％のＧＡＰＤＨ酵素活性を示した（すなわち、自己会合型磁性脂質ナノ粒子による非磁場照射下でのＧＡＰＤＨ酵素阻害効果はわずか２．８％であった）。一方、「ｓｉＲＮＡＧＡＰＤＨ＋磁場照射」群は、「ｓｉＲＮＡＣｏｎｔｒｏｌ＋磁場照射」群（すなわち、陰性コントロール群）の３１．１％のＧＡＰＤＨ酵素活性を示した（すなわち、自己会合型磁性脂質ナノ粒子による磁場照射下でのＧＡＰＤＨ酵素阻害効果は６８．９％であり、非磁場照射下の２４．６���の阻害効果を示した）。以上の結果から、自己会合型磁性脂質ナノ粒子は、ｓｉＲＮＡの磁気誘導型運搬体として有用であることを確認した。
【産業上の利用可能性】
【００６７】  以上説明したように、本発明の自己会合型磁性脂質ナノ粒子は、構成する脂溶性薬剤の種類や混合比を変更することにより、細胞や動物組織への遺伝子導入等のバイオテクノロジー分野での利用、遺伝子・薬物の患部への送達による疾患の治療用だけでなく、患部に集積した自己会合型磁性脂質ナノ粒子の微量磁気検出装置による検出・患部に集積した放射性同位元素あるいは造影剤を含有させた自己会合型磁性脂質ナノ粒子の検出による疾患の診断用にも使用可能である。
【図面の簡単な説明】
【００６８】
【図１】  本発明の自己会合型磁性脂質ナノ粒子の製造方法の工程を図示したものである。尚、１）では、脂溶性薬剤を含有する脂溶性磁性流体の比重が、水溶性薬剤を含有する水溶液の比重を上回ったため、比重の小さな水溶液が上層を、比重の大きな脂溶性磁性流体が下層を形成する様子を図示している。もし、水溶液の比重が脂溶性磁性流体の比重を上回る場合は、脂溶性磁性流体が上層を、比重の大きな水溶液が下層を形成することになる。
【図２】  本発明の自己会合型磁性脂質ナノ粒子の製造方法により実施例１において得られた自己会合型磁性脂質ナノ粒子のネガティブ染色後の透過型電子顕微鏡写真である。尚、バーは１００ナノメートルを示す。
【図１】
2010053113.tif 000003
【図２】
2010053113.tif 000004